(57)【要約】      （修正有）【課題】芯部のストランドがヤーンを撚り合せていないので強度の低下がなく、且つストランドが柔軟であってそれを容易に組み合わせることができるロープ。【解決手段】複数の繊維からなるヤーンを複数本集束し、その外周に集束糸を螺旋状に巻回してストランド１を形成し、当該ストランド１を複数本組み合わせてなるロープ。及び、当該ロープで芯部７を形成し、芯部７の外側を、複数の繊維からなるヤーン８を組み合わせて形成した筒状の皮部９で被覆してなるロープ６。【選択図】図３
2020056124.tif 000002
【特許請求の範囲】
【請求項１】
複数の繊維からなるヤーン（２）を複数本集束し、その外周に集束糸（４）を螺旋状に巻回してストランド（１）を形成し、当該ストランド（１）を複数本組み合わせてなることを特徴とする、ロープ
【請求項２】
複数の繊維からなるヤーン（２）を複数本集束し、その外周に集束糸（４）を螺旋状に巻回してストランド（１）を形成し、当該ストランド（１）を複数本組み合わせて芯部（７）を形成し、当該芯部（７）の外側を、複数の繊維からなるヤーン（８）を組み合わせて形成した筒状の皮部（９）で被覆してなることを特徴とするロープ
【発明の詳細な説明】
【技術分野】
【０００１】
本発明は複数の繊維からなるヤーンを複数本集束してストランドを形成し、当該ストランドを複数本組み合わせ又は撚り合わせてなるロープに関するものであって、繊維の使用量が同一であっても強度が大きいロープに関するものである。
【背景技術】
【０００２】
芯部の外側を皮部で被覆してなるロープとしては、例えば特開２０１２−７２５５公報に示されたものが知られている。このものは合成繊維からなるヤーンを複数撚り合わせて形成した複数のストランドを組み合わせて芯部を形成し、当該芯部の外側に、複数の合成繊維からなるヤーンを撚り合わせてなる複数のストランドを組み合わせて形成した筒状の皮部で被覆してなるものである。
【０００３】
ロープは一般に糸条を撚り合わせてヤーンを形成し、さらに当該ヤーンを撚り合わせて親ヤーンを形成することもある。そして当該ヤーン又は親ヤーンを撚り合わせてストランドを形成し、当該ストランドを撚り合わせ又は組み合わせることにより、ロープを形成するのである。
【０００４】
しかしながら糸条をできるだけ直線的に配置することにより強度を確保することができるのであるが、糸条なりヤーンなりストランドなりを撚り合わせることにより長さ方向に対して角度がつくため、その都度強度が低下することが避けられない。
【０００５】
前述の構造のロープにおいては、芯部も皮部も共に、ヤーンを撚り合せてストランドを形成しているので、ヤーンを撚り合わせた分ストランドの強度が低下しており、その強度が低下したストランドを組み合わせているので、ロープの強度はさらに低下することとなるのである。
【０００６】
また撚りによる強度の低下を抑制するものとして、特開昭５０−４８２５０号公報に示されるように、糸条を集束してなる芯体の外周に合成樹脂テープを巻回し、さらにその外周に糸条を組み合わせた外層を形成してストランドとし、さらにそのストランドを複数本組み合わせてロープとしたものも知られている。
【０００７】
しかしながらこのものにおいては、芯体が糸条を集束したものであって、その外側が合成樹脂テープと糸条を組み合わせた外層で締め付けられているため、ストランドが堅くそれを組み合わせてロープとすることが困難である。
【先行技術文献】
【特許文献】
【０００８】
【特許文献１】特開２０１２−７２５５公報
【特許文献２】特開昭５０−４８２５０号公報
【発明の概要】
【発明が解決しようとする課題】
【０００９】
本発明はかかる事情に鑑みなされたものであって、芯部のストランドがヤーンを撚り合せていないので強度の低下がなく、且つストランドが柔軟であってそれを容易に組み合わせることができることを目的とするものである。
【課題を解決するための手段】
【００１０】
而して本発明の第一のロープは、複数の繊維からなるヤーンを複数本集束し、その外周に集束糸を螺旋状に巻回してストランドを形成し、当該ストランドを複数本組み合わせてなることを特徴とするものである。
【００１１】
而して本発明の第二のロープは、複数の繊維からなるヤーンを複数本集束し、その外周に集束糸を螺旋状に巻回してストランドを形成し、当該ストランドを複数本組み合わせて芯部を形成し、当該芯部の外側を、複数の繊維からなるヤーンを組み合わせて形成した筒状の皮部で被覆してなることを特徴とするものである。
【図面の簡単な説明】
【００１２】
【図１】ストランドの斜視図
【図２】本発明の第一のロープであって、（ａ）は正面図であり、（ｂ）は横断面図である。
【図３】本発明の第二のロープであって（ａ）は一部分解正面図であり、（ｂ）は横断面図である。
【発明を実施するための形態】
【００１３】
以下本発明を図面に基づいて説明する。図１は本発明におけるストランド１を示すものであって、当該ストランド１は、複数の繊維からなるヤーン２をストランド１の長さ方向に平行に複数本集束し、その集束したヤーン２の外周に集束糸４を螺旋状に巻回してなるものである。
【００１４】
図２（ａ）は第一の発明のロープ５を示すものであり、（ｂ）は当該ロープ５の横断面図である。そしてこのロープ５は、前記ストランド１を複数本（図面においては１２本）組み合わせてなるものである。
【００１５】
本発明によれば、前記ストランド１は複数のヤーン２を集束しただけのものであって、従来のロープのストランドのように撚り合わされていないため、撚りによる強度の低下が生じることはなく、ストランド１の強度は大きい。
【００１６】
そしてこの強度の大きいストランド１を組み合わせてロープ５を形成しているので、組みによる多少の強度低下は生じるものの、ストランド１の撚りによる強度低下が生じないので、全体として強度が大きいものとなる。
【００１７】
またストランド１の外周には集束糸４が巻回されているので、ストランド１における個々のヤーン２がばらけることがなく、前述のストランド１の大きい強度は十分に確保されるのである。
【００１８】
次に図３（ａ）は第二の発明のロープ６の一部を分解して示すものであり、（ｂ）は当該ロープ６の横断面図である。そしてこのロープ６は、前記ストランド１を複数本（図面においては１２本）組み合わせてなる芯部７の外側を、複数のヤーン８を組み合わせて形成した筒状の皮部９で被覆したものである。
【００１９】
すなわち本発明のロープ６は、前記第一の発明におけるロープ５を芯部７とし、その外側に筒状の皮部９を被覆したものであって、前記第一の発明において述べたと同様にストランド１が撚り合わされていないため撚りによる強度の低下が生じることはなく、ストランド１の強度は大きい。
【００２０】
そしてこの強度の大きいストランド１を組み合わせて芯部７を形成しているので、組みによる多少の強度低下は生じるものの、ストランド１の撚りによる強度低下が生じないので、全体として強度が大きいものとなる。
【００２１】
またストランド１の外周に集束糸４が巻回されており、さらに芯部７の外側を皮部９で被覆しているので、ストランド１におけるヤーン２がばらけることがなく、前述の強度は十分に確保されるのである。
【００２２】
また本発明によれば、ストランド１はヤーン２が平行に配置され、その外側に集束糸４が螺旋状に巻回されているので、先に述べた特開昭５０−４８２５０号公報のように、合成樹脂テープや筒状の外層で締め付けられておらず、ストランド１が柔軟であってそれを組み合わせて芯部７を形成するのが容易であり、且つ芯部７も柔軟なものとなる。
【実施例】
【００２３】
実施例１
２２００Ｔのポリプロピレン糸を７本撚り合わせた糸条を、さらに３本撚り合わせてヤーン２とし、さらにそのヤーン２を２０本引き揃え、その外周に１６７０Ｔのポリエチレンテレフタレート原糸を集束糸として４０mmピッチで巻回してストランド１を形成した。当該ストランド１を１２本、５５０mmのリードで組み合わせて、５５mm径のロープ５を形成した。
【００２４】
比較例１
前記実施例１との比較のために、２２００Ｔのポリプロピレン糸を７本撚り合わせた糸条を、さらに３本撚り合わせてヤーン２とし、さらにそのヤーン２を２０本撚り合せてストランドを形成した。当該ストランドを１２本、５５０mmのリードで組み合わせて、５５mm径のロープを形成した。
【００２５】
実施例２
前記実施例１のロープ５を芯部７とし、当該芯部７の外側を、３３００Ｔのポリプロピレン単糸１本と、１６７０Ｔのポリエチレンテレフタレート単糸を２本とを撚り合わせた糸を、さらに３本撚り合わせ、さらにその糸条を６本とを撚り合わせたものをヤーン８とし、当該ヤーン８をを６４本、４３０mmのリードでブレードして形成した、７０mm径の皮部９で被覆して、ロープ６を形成した。
【００２６】
比較例２
前記実施例２との比較のために、前記比較例１のロープを芯部７とし、当該芯部７の外側を、前記実施例２における皮部９と同様の皮部で被覆してロープを形成した。
前記実施例１、２及び比較例１、２により得られたロープについて引っ張り強度を測定した。
【００２７】
その結果、実施例１と比較例１との対比において、比較例１のロープにおいては５４６kNであったのに対し、実施例１のロープにおいては５９２kNであって引っ張り強度が実施例において大幅に向上していた。
【００２８】
また実施例２と比較例２との対比においても、比較例２のロープにおいては７８０kNであったのに対し、実施例２のロープにおいては８４６kNであって、引っ張り強度が実施例において大幅に向上していた。
【符号の説明】
【００２９】
１  ストランド
２  ヤーン
４  集束糸
５  第一の発明のロープ
６  第二の発明のロープ
７  芯部
８  ヤーン
９  皮部
【図１】
2020056124.tif 000003
【図２】
2020056124.tif 000004
【図３】
2020056124.tif 000005